(57)【要約】樹脂コーティング又は含浸された材質で形成されるギブステープ又は医療用包帯製品であって、ポリプロピレン、ポリエステル及びエラストマー等の非ファイバーグラス高低耐変形性糸の組み合わせを有するニット基材を含んでいる。ポリプロピレン糸とポリエステル糸は多くのフィラメントを有しており、典型的には４８本から９０本のフィラメントである。これによって布の表面が改善され、硬化性樹脂の滑らかな塗布が可能になる。さらに、積層が改善され、基材の強度も増す。
2005534411.tif 000002
【特許請求の範囲】
【請求項１】
医療用包帯製品であって、
（ａ）湿気不浸透性材料で提供され、湿気の侵入を防止するシール部を含んで形成される所定長のスリーブと；
（ｂ）乾燥状態でスリーブ内に収容されて、使用時まで湿気が侵入しないようにシールされた医療用材料と
を含んでおり、
該医療用材料は：
（ｉ）対面する２面の主要面を有した基材を含んでおり、該基材は伸縮性糸で成り、該基材に所定の伸縮性を提供し、
（ｉｉ）該基材に含浸またはコーティングされた反応性樹脂物質をさらに含んでおり、該反応性樹脂物質は乾燥状態では安定しており、湿気に触れると硬化して剛性構造を提供することを特徴とする医療用包帯製品。
【請求項２】
基材はニット布を含んでいることを特徴とする請求項１記載の医療用包帯製品。
【請求項３】
基材は伸縮性糸及び非伸縮性糸とで提供されるニット布を含んでいることを特徴とする請求項１記載の医療用包帯製品。
【請求項４】
基材は反応性樹脂物質でのコーティングまたは含浸前には４０％から８０％の伸張性を有したニット布を含んでいることを特徴とする請求項１記載の医療用包帯製品。
【請求項５】
スリーブは外側保護層、中間アルミフォイル層及び内側熱シール性プラスチック層を有するアルミフォイル積層体を含んでいることを特徴とする請求項１、２，３あるいは４記載の医療用包帯製品。
【請求項６】
基材は合成伸縮性繊維とゴムとで成る群から選択された繊維で形成されることを特徴とする請求項１記載の医療用包帯製品。
【請求項７】
基材はワープニット布を含んでいることを特徴とする請求項１記載の医療用包帯製品。
【請求項８】
伸縮性繊維は基材内に縦糸方向で存在することを特徴とする請求項７記載の医療用包帯製品。
【請求項９】
反応性樹脂物質はポリイソシアン酸塩、ポリオール、触媒及び安定剤のブレンドを含んでいることを特徴とする請求項１記載の医療用包帯製品。
【請求項１０】
スリーブはコイル状に形成されることを特徴とする請求項１記載の医療用包帯製品。
【請求項１１】
基材は長形で、医療用包帯製品のコイルを収容する排出容器を含んでいることを特徴とする請求項１０記載の医療用包帯製品。
【請求項１２】
長形医療用包帯であって、
（ａ）必要な長さで排出されるようになっており、使用時まで乾燥状態で維持される長形医療用材料を含んでおり、前記医療用包帯は、
（ｉ）伸縮性糸でニットされ、対面する２面の主要面を提供するニット基材と；
（ｉｉ）該ニット基材に含浸またはコーティングされた反応性樹脂物質とを含んでおり、該反応性樹脂物質は乾燥状態では安定しており、湿気に触れると硬化して剛体を提供することを特徴とする長形医療用包帯。
【請求項１３】
基材はワープニットであることを特徴とする請求項１２記載の医療用包帯。
【請求項１４】
基材は非伸縮性糸をさらに含んでいることを特徴とする請求項１２記載の医療用包帯。
【請求項１５】
基材は反応性樹脂物質でのコーティングまたは含浸前には４０％から８０％の伸張性を有したニット布を含んでいることを特徴とする請求項１２記載の医療用包帯。
【請求項１６】
医療用包帯は使用時まで、外側保護層、中間アルミフォイル層及び内側熱シール性プラスチック層を有するアルミフォイル積層体を含むスリーブ内にパッケージされることを特徴とする請求項１２、１３、１４又は１５記載の医療用包帯。
【請求項１７】
基材は合成伸縮性繊維とゴムとで成る群から選択された繊維で形成されることを特徴とする請求項１６記載の医療用包帯。
【請求項１８】
基材はポリプロピレンとポリエステルから成る群から選択された非伸縮性繊維を含んでいることを特徴とする医療用包帯。
【請求項１９】
ポリプロピレン糸とポリエステル糸はそれぞれ４８本から９０本のフィラメントを有していることを特徴とする請求項１６記載の医療用包帯。
【請求項２０】
反応性樹脂物質はポリイソシアン酸塩、ポリオール、触媒及び安定剤のブレンドを含んでいることを特徴とする請求項１６記載の医療用包帯。
【請求項２１】
医療用包帯はコイル状に形成されることを特徴とする請求項５記載の医療用包帯。
【請求項２２】
医療用包帯製品のコイルを収容する排出容器を含んでいることを特徴とする請求項２１記載の医療用包帯。
【請求項２３】
基材は６０から１５０デシテックスの伸縮性糸で形成されることを特徴とする請求項１２記載の医療用包帯。
【請求項２４】
基材は６０から１５０デシテックスの非コート伸縮性糸で形成されることを特徴とする請求項１２記載の医療用包帯。
【請求項２５】
長形医療用包帯製品であって、該医療用包帯製品は利用に適した長さで提供され、該医療用包帯製品は、
（ａ）湿気不浸透製材料で提供され、湿気の侵入を防止するようにシールされる収容体を含んでおり、該収容体は防水性シール可能開口部を一端に有した長形製品排出スリーブと該排出スリーブと連関する製品保存容器とを含んでおり；
（ｂ）乾燥状態で収容体内に配置された長形医療用材料をさらに含んでおり、該材料は使用時まで湿気の侵入を防止するようにシールされており、該長形医療用材料は：
（ｉ）対面する２面の主要面を有したニット基材と、
（ｉｉ）該基材に含浸あるいはコーティングされた反応性樹脂物質とを含んでおり、該反応性樹脂物質は乾燥状態では安定しており、湿気に触れると硬化し、
（ｃ）前記医療用材料の所定長が排出された後に、前記収容体内に残る基材の硬化を防止するために湿気の侵入を防止するように前記排出スリーブを再シールする閉鎖手段をさらに含んでいることを特徴とする長形医療用包帯製品。
【請求項２６】
排出スリーブと製品保存容器は一体的に形成されることを特徴とする請求項２５記載の医療用包帯製品。
【請求項２７】
製品収容体を収容する保護容器を特徴とする請求項２５記載の医療用包帯製品。
【請求項２８】
長形医療用材料は、望む長さを提供するように製品排出スリーブ内に端部を収容した状態で保存容器内にコイル状に収容されていることを特徴とする請求項２５、２６あるいは２７記載の医療用包帯製品。
【発明の詳細な説明】
【技術分野】
【０００１】
本発明は一般的に整形外科分野に関し、特には湿気硬化性樹脂で含浸された布製基材を含む改良された包帯製品と材料、その製造方法並びに改良包帯製品利用方法に関する。さらに特定すれば、本発明は、非グラスファイバ製高低耐変形性糸の独特な組み合わせを特徴とする樹脂コートされた布製基材で形成された整形外科用ギブステープに関する。
【背景技術】
【０００２】
従来の湿気硬化性包帯は、石膏で含浸された基材を利用したり、湿気硬化性樹脂で含浸されたフレキシブルなグラスファイバ布層で構成されている。これら材料で構成された包帯はいくつかの弱点を有している。特に、石膏包帯を使用して形成された成型体は重量に比して脆い。その結果、最終成型体は非常に重くて嵩張る。さらに、石膏副木は硬化速度が遅く、最大強度に至るには２４時間から７２時間を要する。石膏は水中で壊れるので、風呂やシャワーは困難である。それらの行為による湿潤が回避できたとしても長期にわたる発汗で石膏は破壊され、悪臭や痒みの問題も発生する。
【０００３】
グラスファイバ布層で成型された湿気硬化性基材を利用した医療用包帯は軽量であり、防水性であってＸ線を透過させるが、そのような包帯で提供された硬化した成型体は脆く、着用中に破壊され、交換を必要とする。さらに、グラスファイバは哺乳類の皮膚には非常に刺激的である。グラスファイバ成型体が外されるとき刺激的な埃や繊維が発生し、患者の皮膚に付着する。
【発明の開示】
【発明が解決しようとする課題】
【０００４】
本発明は、低伸縮率の非伸縮および伸縮性繊維を採用したニット布で成型された樹脂含浸基材で成型された医療用包帯を提供することで従来技術によるグラスファイバ製基材の弱点を克服する。
【０００５】
本発明のユニークな基材は、従来のグラスファイバ製基材と比して良好な形状一致性を提供し、硬化後には十分な剛性を有し、グラスファイバ製基材で成る成型体と較べて強度の損失がない。この新規な基材は硬化すると頑丈になり、耐久性が優れており、患者の身体から取り外されるときに刺激的な埃や繊維を発生させない。
【０００６】
明細書で使用する「繊維」及び「糸」とは互換性を有して使用されており、モノフィラメントであっても、マルチフィラメントであっても本発明の基材の製造に使用される材料のことである。
【０００７】
本発明の１目的は、低伸縮率である伸縮性繊維や非伸縮性繊維で成型されるギブステープのごとき医療用包帯製品の提供である。
【０００８】
本発明の別目的は、ニット形態の低伸縮率である伸縮性繊維や非伸縮性繊維で成型される樹脂含浸基材で成型される医療用包帯材料を含んだ医療用包帯製品の提供である。
【０００９】
本発明の別目的は、利用分だけ引き出し、残りの硬化が防止される医療用包帯材料の提供である。
【００１０】
本発明の別目的は、所定長で製造販売され、それぞれが防水パッケージされ、使用時にまで硬化が防止される医療用包帯製品の提供である。
【００１１】
本発明の別目的は、グラスファイバ製のギブステープと等しい強度で、改善された形状一致性と成形性を提供するギブステープを提供する高耐変形性合成糸の新規な利用法の提供である。
【００１２】
本発明の別目的は、激しい使用に耐え、風呂が可能で、グラスファイバ性ギブステープに較べて滑らかな表面を提供するギブステープの提供である。
【００１３】
本発明の別目的は、ニット構造を有し、優れた形状一致性を提供するように伸縮性を活用するギブステープの提供である。
【００１４】
本発明の別目的は、切口が巻上げられることがないテープ性能を有した非カバー形態の細い伸縮性糸を利用したギブステープの提供である。
【００１５】
本発明の別目的は、高低耐変形性を有したニットされた非グラスファイバ糸で形成された樹脂含浸基材を含んだ医療用包帯材料の提供である。
【００１６】
本発明のこれら及び他の目的は、ポリプロピレン、ポリエステル及びエラストマーのごとき非グラスファイバ製高低耐変形性糸の組み合わせを有したラッシェルニット基材を含んだ樹脂コートされた、または樹脂含浸された布材料で形成されたギブステープまたは他の医療用包帯製品を提供する以下の好適実施例で達成される。ポリプロピレン糸やポリエステル糸は、典型的には４８から９０本である多数の繊維を有している。これにより布の表面は滑らかになり、硬化性樹脂の滑らかな塗布が可能になる。さらに、積層が改善され、強度も増す。
【課題を解決するための手段】
【００１７】
本発明の１好適実施例によれば、医療用包帯製品は湿気不浸透性材料で形成され、湿気の侵入を防止するようにシール可能な所定長のスリーブと、湿気のない状態でスリーブ内に収容され、使用時まで湿気が侵入しないようにシールされた医療用材料とを含んでいる。この医療用材料は対面する１対の主要面を有した基材を含んでいる。基材は伸縮性糸で成り、基材に所定の伸縮性を提供する。反応性樹脂物質が基材に含浸またはコーティングされる。この物質は乾燥状態では安定しており、湿気に触れると硬化して剛性構造を提供する。
【００１８】
本発明の別好適実施例によれば、基材はニット布を含んでいる。
【００１９】
本発明の別好適実施例によれば、基材は伸縮性糸及び非伸縮性糸で提供されたニット布を含んでいる。
【００２０】
本発明の別好適実施例によれば、基材は反応性樹脂物質でのコーティングまたは含浸前には４０から８０％の伸張性を有したニット布を含んでいる。
【００２１】
本発明の別好適実施例によれば、スリーブは、外側保護層、中間アルミフォイル層及び内側熱シール性プラスチック層を有したアルミフォイル積層体を含んでいる。
【００２２】
本発明の別好適実施例によれば、基材は合成伸縮性繊維とゴムとで成る群から選択された繊維で形成される。
【００２３】
好適には、基材はワープニットである。
【００２４】
本発明の別好適実施例によれば、伸縮性繊維は縦糸方向で基材中に存在する。
【００２５】
本発明の別好適実施例によれば、反応性樹脂物質はポリイソシアン酸塩、ポリオール、触媒及び安定剤のブレンドである。
【００２６】
本発明の別好適実施例によれば、医療用包帯材料はコイル状に形成される。
【００２７】
本発明の別好適実施例によれば、基材は長形で、医療用包帯製品のコイルを収容する排出容器を含んでいる。
【００２８】
本発明の別好適実施例によれば、長形医療用包帯が提供され、必要な長さで排出されるようになっており、使用時にまで乾燥状態で維持される。医療用包帯は伸縮性糸でニットされ、対面主要面を有し、反応性樹脂物質が含浸またはコーティングされたニット基材を含んでいる。この物質は乾燥状態では安定しており、湿気に触れると硬化して剛体を提供する。
【００２９】
本発明の別好適実施例によれば、基材はワープニット布を含んでいる。
【００３０】
本発明の別好適実施例によれば、基材は非伸縮性糸を含んでいる。
【００３１】
本発明の別好適実施例によれば、基材は反応性樹脂物質でコーティングまたは含浸される前に４０から８０％の伸張性を有したニット布を含んでいる。
【００３２】
本発明の別好適実施例によれば、医療用包帯は使用時まで、外側保護層、中間アルミフォイル層及び内側熱シール性プラスチック層を有したアルミフォイル積層体を含むスリーブ内にパッケージされている。
【００３３】
本発明の別好適実施例によれば、基材は合成伸縮性繊維とゴムとで成る群から選択された繊維で形成される。
【００３４】
本発明の別好適実施例によれば、基材はポリプロピレンとポリエステルとから成る群から選択された非伸縮性繊維を含んでいる。
【００３５】
本発明の別好適実施例によれば、ポリプロピレン糸とポリエステル糸はそれぞれ４８本から９０本の繊維を有している。
【００３６】
本発明の別好適実施例によれば、反応性樹脂物質はポリイソシアン酸塩、ポリオール、触媒及び安定剤のブレンドを含んでいる。
【００３７】
本発明の別好適実施例によれば、医療用包帯はコイル状に形成される。
【００３８】
本発明の別好適実施例によれば、コイル状の医療用包帯製品を収容する排出容器が提供される。
【００３９】
本発明の別好適実施例によれば、基材は６０から１５０デシテックスの非コート伸縮性糸で形成される。
【００４０】
本発明の別好適実施例によれば、長形医療用包帯製品は利用に適した長さで提供され、湿気不浸透性材料で提供されて湿気の侵入を防止する収容体を含んでいる。この収容体は防水性シール式開口部を１端に有した長形製品排出スリーブと、その排出スリーブと連関する製品保存容器とを含んでいる。長形医療用包帯材料は乾燥状態で収容体内に配置され、使用時まで湿気の侵入を防止するようにシールされる。医療用材料は対面する２主要面を有したニット基材を含んでいる。反応性材料は基材に含浸され、あるいはコーティングされる。反応物質は乾燥状態では安定しており、湿気に触れると硬化する。利用する長さが排出されで切断された後に、湿気の侵入を防止するように排出スリーブを再シールする閉鎖手段が提供される。
【００４１】
本発明の別好適実施例によれば、排出スリーブと製品保存容器は一体的に形成される。
【００４２】
本発明の別好適実施例によれば、保護容器は製品収容体を収容する。
【００４３】
本発明の別好適実施例によれば、長形医療材料は、望む長さを提供するように製品排出スリーブ内に端部を収容した状態で保存容器内にコイル状に収容されている。
【００４４】
本発明の別好適実施例によれば、樹脂コートあるいは含浸された布材料に使用される糸のモジュラスは３センチニュートン/デシテックス以上であり、３から３０センチニュートン/デシテックスである。
【００４５】
本発明の別好適実施例によれば、布材料は６０から１５０デシテックスの非コート伸縮性糸で形成される。
【００４６】
本発明の別好適実施例によれば、布材料は２５０から３５０デシテックスのポリエステル糸の埋め込み縫いを含む。
【００４７】
本発明の別好適実施例によれば、布材料内のポリエステル糸は３から３０センチニュートンのモジュラスを有している。
【００４８】
本発明の別好適実施例によれば、布材料に採用されるポリプロピレン糸は６から３０センチニュートン/デシテックスのモジュラスを有している。
【００４９】
本発明の別好適実施例によれば、布材料に採用されたポリエステルまたはポリプロピレン糸の伸張率は９から３０％である。
【００５０】
本発明の別好適実施例によれば、ニット布材料は硬化性樹脂の適用前には４０から８０％の伸張率を有している。
【発明を実施するための最良の形態】
【００５１】
本発明の医療用包帯製品１０が図１に示されている。医療用包帯製品１０は重ねられ、両端が溶着された２枚の積層シート１２と１３で形成された湿気不浸透性スリーブ１１を含んでいる。図２で示すように包帯製品１０は使用時までスリーブ１１内に乾燥状態で収納される医療用包帯１５も含んでいる。包帯１５は基材１６を含んでいる。図２で示す本発明の実施例では、基材１６は柔軟な疎水性繊維で形成された外側カバー１７内に収容されている。しかし、包帯１５は外側カバーなしでも構わない。図５で詳細に解説するように、基材１５は伸縮性及び非伸縮性繊維で形成されたニット布材料である。
【００５２】
どのような適した耐湿気材料でもスリーブ１１を形成できる。スリーブ１１内には包帯１５が収容される。好適にはスリーブ１１は外側層、中間層及び内側層を含む。好適には外側層は耐久性プラスチックフィルムで形成される。好適には中間層はアルミフォイルで形成され、耐湿気バリアとして作用し、スリーブ１１内の包帯１５を保護する。好適には内側層は湿気の侵入を阻止するように溶着に適した熱可塑特性を有したプラスチックフィルムで形成される。
【００５３】
図３で示すのは本発明の別好適実施例による医療用包帯製品２０である。包帯製品２０はどのような便利な長さでも販売でき、コイル状に巻いて適した排出器２２内に収容できる。包帯製品２０は排出器、保存容器、パッケージ、箱等の内部に収容できるが、好適な排出装置あるいは排出器は図３で示すようなカートン形態２２である。カートン２２には１壁面の下方に提供されたスロット２３が提供される。スロット２３からは包帯製品２０の先端がＤ方向に延び出している。
【００５４】
図４に示す包帯製品２０は排出器２２から引き出されており、フォイルスリーブ２６内にて乾燥状態で包装された長形医療用包帯材料２５を含んでいる。スリーブ２６は重ねて側面に沿って溶着され、１端が開いた筒状の２枚の積層された長形フォイルシートで形成されている。それぞれのシートは図１で示すスリーブ１１と同一材料で提供され、同一部材を含んでいる。包帯材料２５は図２に関して説明された基材１６と同一材料で提供され、同一部材を含んでいる。このことを図５に関して詳細に説明する。図４には使用時に患者の皮膚と基材２８との直接的な接触を防止するように筒状ラップ２７で巻かれた基材２８が示されているが、包帯材料２５はそのようなラップ２７がなく、巻上げられたギブステープの形態でも提供できる。
【００５５】
図５は本発明の基材１６、２８を形成するのに使用される布の好適構造図である。基材は伸縮性糸及び非伸縮性糸で成るニット材料であり、好適には硬化性樹脂で基材をコートまたは含浸させる前には４０から８０％の伸張性を有している。好適には糸のモジュラスは３センチニュートン/デシテックス以上であり、３から３０センチニュートン/デシテックスの間である。本発明の１好適実施例では、布は６０から１５０デシテックスの非コート伸縮性糸で形成される。
【００５６】
伸縮性繊維を基材のいかなる適した方向にも採用できるが、好適には基材の縦方向に採用される。この構造によって、基材は縦方向に伸びる。伸縮性繊維はどのような適した材料からでも提供できる。しかし、好適には伸縮性繊維はリクラ(lycra)、スパンデックスまたはポリエステル繊維であり、デュポン社製のＴ４００等である。他の適した伸縮性繊維は、例えば、高伸張性で、長さ回復が速いゴムまたはエラストマー性ポリマーで形成されたものである。例えば、天然ゴムや、ポリイソプレン、ポリブタジエン、ジエンとスチレンの共重合体またはアクリロニトリル、ポリクロロプレンまたはそれらの共重合体、エラストマー性エチレンプロピレン共重合体、並びにスチレンとブタジエンまたはイソプレンのブロック共重合体または伸縮性ポリウレタン糸等の合成エラストマー糸である。本発明の１好適実施例では伸縮性繊維は縦糸方向でニット基材中に存在する。
【００５７】
好適には、本発明の基材に採用される非伸縮性繊維は低伸縮性モジュラスを有したものである。そのような非伸縮性繊維とは、ポリプロピレン、ポリエステル、ポリアミド及びポリエチレン等のポリマー繊維でよい。好適な繊維の例はポリプロピレンであり、マルチフィラメントまたはモノフィラメント繊維である。別好適実施例はポリエステルである。例としては、マルチフィラメントまたはモノフィラメントのポリエチレンテトラフタレート繊維である。非伸縮性繊維の１好適実施例はポリプロピレン糸とポリエステル糸の両方が使用されたものである。そのような非伸縮性繊維の使用で耐久性に優れたギブスが提供される。
【００５８】
ポリエステル糸とポリプロピレン糸は何本のフィラメントを有しても構わないが、好適にはポリエステル糸とポリプロピレン糸は４８から９０フィラメントのごとき多数のフィラメントを有している。そのような数のフィラメントを有したポリエステル糸とポリプロピレン糸は得られたニット基材の表面を改善させ、基材表面または内部への硬化性樹脂の浸透性を高める。そのような数のフィラメントを有したポリエステル糸とポリプロピレン糸は基材の表面に樹脂が固まることを防止し、医療用包帯内で１層からの樹脂の別層への積層を改善し、包帯の強度を大きく増強する。
【００５９】
ポリエステル糸は適した縫合方法でニット基材に縫合できるが、２５０から３５９デシテックスのポリエステル糸の埋め込み縫合が望ましい。好適にはポリエステル糸は３から３０センチニュートンのモジュラスを有するが、異なるモジュラスのものでもよい。ポリプロピレン糸も適したモジュラスを有することができるが、好適には６から３０センチニュートン/デシテックスのモジュラスを有する。さらに、ポリエステル糸とポリプロプレン糸はどのような伸張度を有することもできるが、好適にはポリエステル糸とポリプロピレン糸は９から３０％の伸張度を有する。
【００６０】
図５で示すように、好適には本発明の基材はラッシェルニット基材であり、３つのガイドバーを有するニット機で製造される。これらガイドバーは図５の縫合図でバー１、バー２、バー３として示されている。３本の糸である糸Ａ、糸Ｂ及び糸Ｃはバー１、バー２、バー３でそれぞれ処理される。糸Ａ、糸Ｂ及び糸Ｃはそれぞれ前述の伸縮性または非伸縮性糸から選択される。好適にはポリプロピレン糸、ポリエステル糸及びエラストマー糸である。
【００６１】
基材で使用される糸は、コーティング糸または非コーティング糸のいずれでもよい。本発明の１好適実施例では基材は６０から１５０デシテックスの非コーティングエラストマー糸で提供される。基材は、どのような厚みや単位重量でもよい。好適には基材の布はラッシェルニットであるが、どのようなニット形態でもよい。例えば、クロシェットニットやトリコットニットでよい。さらに、基材は開口部を有したメッシュでも構わず、樹脂硬化中に適用される湿気源（図１２、図１３）を基材１６、１８に通過させ、樹脂全般に行き渡らせる。基材の開口部は空気の循環も促し、包帯で覆われた患者皮膚から湿気を蒸発させる。基材は単層でもよいが、好適には複層であり、例えば３層から７層である。各層は異なる幅や長さを有することもできる。
【００６２】
本発明の実施例で使用される樹脂は整形外科用ギブスに必要な機能を有する限りどのような湿気硬化性樹脂でもよい。そのような樹脂は、米国特許４６６７６６１、４５０２４７９、４５７４７９３、４４３３６８０、４４２７００２、４４１１２６２、３９３２５２６、３９０８６４４、３６３０１９４、ドイツ特許２６５１０８９、欧州特許願３５５１７、５７９８８、８６６２１及び９４２２２において紹介されている。繊維基材をコーティングするまたが含浸する樹脂は米国特許４４２７００２、４４３３６８０及び４５７４７９３で紹介されているような湿気硬化性イソシアン酸塩端末のプレポリマー物質でもよい。
【００６３】
基材の布層をコートまたは含浸させる１好適樹脂はポリイソシアン酸塩のごとき湿気硬化性樹脂である。この樹脂は米国特許４７７０２９９で解説されている。この樹脂は乾燥状態では安定し、湿気に触れると硬化する反応性樹脂で合成されている。典型的な反応性樹脂は次のものである。
【００６４】
典型組成
イソネート１４３Ｌ      または
モンジュールＣＤ        または    ポリイソシアン酸塩    ５０.０％
ルビネートＸ１６８
プルラコールＰ１０１０            ポリオール            ４６.６％
ＤＣ-２００シリコン               消泡剤                ０.３０％
塩化ベンゾイル                    安定剤                ０.１０％
タンキャット↓ＤＭ-７０           触媒                    ３.０％  
１００％
反応性樹脂のパラメータ、製造方法及び適用変動要因は米国特許４４１１２６２で紹介されている。
【００６５】
ポリイソシアン酸塩は湿気に触れない限り粘性を保つ。この特徴によって基材は湿気に触れるまで、あるいはその直後にはフレキシブル性を保ち、成型可能である。樹脂硬化速度は水分量の調整で限定的に制御できる。水中に沈めると急速に硬化する。空気中では、含まれる水分量により硬化速度は異なるが遅い。
【００６６】
図６には別例の医療用包帯製品３０が図示されている。包帯製品３０は防湿気フォイルバッグ３１を含んでいる。バッグ内には望む長さのコイル状包帯材料３２が収容されている。コイル状包帯材料３２は図１と図２に関して説明した包帯材料１５と同一の部材と材料を含んでいる。基材は図５の場合と同一である。フォイルバッグ３１は図１のスリーブ１１と同一の積層フォイル材料で提供される。図６で示すように、バッグ３１は収容体３４を含んでいる。収容体内部には医療用包帯材料３２と長形排出スリーブ３６が収容されている。排出スリーブ３６は開口端３７を有している。そこから医療用包帯材料３２の先端が延び出ている。バッグ３１は比較的包帯材料３２に密着しており、材料３２が開口端３７から排出される際のバッグ３１内への湿気の侵入を防止する。スリーブ３６の開口端３７は図７で示すクランプ３８等でシール状態にできる。
【００６７】
図８で示す包帯製品３０は図３に関して解説したように適した排出器２２内に収容されている。
【００６８】
図９と図１０で示す排出スリーブ３６の端部をシールする別例のシール手段は図９で示すようなジップタイプまたは図１０で示すようなテープ４４である。クランプ３８、ジップタイプ４２及びテープ４４は包帯製品１０と２０のフォイルスリーブの開口端のシールにも利用できる。
【００６９】
他のタイプのシール機構でも利用できる。例えば、折り曲げられたスリーブ端部を保持するクリップでも利用できる。軟らかくて形状一致性を有したガスケット装置でも利用可能である。そのようなガスケット装置はスプリング式圧縮手段、レバー式クランプ手段、または充分な強度のネジ手段でもよい。他のシール装置はスプリング式ローラペアのものである。そのようなローラは押されると多少後退し、医療用包帯材料をスリーブ内に多少押し戻してシール状態を向上させる。別のシール手段は包帯材料をスリーブ内に充分に押し戻し、開口端を溶着させるものである。
【００７０】
図１１から図１５では本発明の医療用包帯材料２５の製造と利用法が示されている。図４の包帯製品２０を代表として使用すると、包帯製品２０はまず測定されて鋏またはナイフで切断される。適当な長さの製品２０が切断されると、包帯材料２５はフォイルスリーブ２６から取り出される。フォイルスリーブ２６は残りの材料の硬化を防止するために直ちにシールされなければならない。図６から図１０参照。
【００７１】
図１２で示す樹脂の湿気硬化は包帯材料２５を水中に沈めて開始させる。硬化は包帯材料２５に水分を吹付けて開始させることもできる。余分な水分は材料を絞ったり、タオルで拭い取ったりして除去する。図１３で示すように、湿気硬化は空気中に長時間置くことでも開始させることができる。
【００７２】
図１４と図１５は下肢用副木の例を示す。これは脹脛、アキレス腱及び踵に沿って医療用包帯２５を成型することで提供される。図１４で示すように、適当な長さの湿潤包帯材料２５は身体部位を固定するようにその部位に沿って成型される。形状が整うと、材料２５は通常の伸縮性方法“Ｂ”で巻き付けられる（図１５）。
【００７３】
下肢用として医療用包帯製品の包帯材料が図１４と図１５で示されているが、包帯はその他の身体部位に適用することもできる。基材１６または２８は重なる保護層なしにギブステープとして利用されることもできる。ギブステープ形態の伸張性により基材は身体部位に密着する。
【００７４】
以上述べたように、カバーや保護ラップのない基材がギブステープとして利用できる。その場合、テープは怪我をした身体部位周囲に巻き付けられ、保護材は身体部位とギブステープとの間に挟まれる。
【００７５】
以上、湿気硬化性の医療用包帯製品と材料、そのような改良包帯の製造法、及び利用方法を解説した。本発明の様々な詳細部は変更可能である。よって、以上の説明は本発明の説明のみを目的とし、限定を意図しない。
【図面の簡単な説明】
【００７６】
【図１】図１は本発明の１好適実施例による医療用包帯製品の斜視図である。
【図２】図２は図１の医療用包帯製品の一部切欠き斜視図である。
【図３】図３は排出器内に収容された医療用包帯製品の斜視図である。
【図４】図４は図３の医療用包帯材料の一部切欠き斜視図である。
【図５】図５は本発明の基材を形成する縫合パターンを示す縫合図である。
【図６】図６は本発明の別実施例による医療用包帯製品の斜視図である。
【図７】図７はクリップにより閉鎖された図６の医療用包帯製品の側面図である。
【図８】図８は排出器内にある図６と図７の医療用包帯製品の斜視図である。
【図９】図９はジップ式閉鎖具が提供された医療用包帯製品の１実施例の斜視図である。
【図１０】図１０は別好適実施例の医療用包帯製品を示す図６の医療用包帯製品の斜視図である。
【図１１】図１１は本発明の医療用包帯製品の好適な製造法及び利用法を示す。
【図１２】図１２は本発明の医療用包帯製品の好適な製造法及び利用法を示す。
【図１３】図１３は本発明の医療用包帯製品の好適な製造法及び利用法を示す。
【図１４】図１４は本発明の医療用包帯製品の好適な製造法及び利用法を示す。
【図１５】図１５は本発明の医療用包帯製品の好適な製造法及び利用法を示す。
【図１】
2005534411.tif 000003
【図２】
2005534411.tif 000004
【図３】
2005534411.tif 000005
【図４】
2005534411.tif 000006
【図５】
2005534411.tif 000007
【図６】
2005534411.tif 000008
【図７】
2005534411.tif 000009
【図８】
2005534411.tif 000010
【図９】
2005534411.tif 000011
【図１０】
2005534411.tif 000012
【図１１】
2005534411.tif 000013
【図１２】
2005534411.tif 000014
【図１３】
2005534411.tif 000015
【図１４】
2005534411.tif 000016
【図１５】
2005534411.tif 000017
【国際調査報告】
2005534411.tif 000018